(57)【要約】【課題】本発明では、従来にない中綿が透けて見える衣服や布団を提供するために、中綿が透けて見える程透明度が高く、衣服や布団の側地として必要な強度を有し、更に通気度の低い織物を提供する。【解決手段】本発明に係る織物は、単糸繊度が０．５〜３．０ｄｔｅｘであり、総繊度が３〜２５ｄｔｅｘのマルチフィラメントから構成されるカバーファクターが１３００〜２５００の織物であって、可視光透過率が２５〜８０％であり、且つＬ＊値が３７以上であることを特徴とする。【選択図】図１
2013245423.tif 000002
【特許請求の範囲】
【請求項１】
単糸繊度が０．５〜３．０ｄｔｅｘであり、総繊度が３〜２５ｄｔｅｘのマルチフィラメントから構成されるカバーファクターが１３００〜２５００の織物であって、
可視光透過率が２５〜８０％であり、且つＬ＊値が３７以上であることを特徴とする透明性に優れた織物。
【請求項２】
前記マルチフィラメントの繊維断面方向の屈折率が１．４７〜１．５７である請求項１に記載の織物。
【請求項３】
前記マルチフィラメントが酸化チタンを０〜０．５質量％含有しており、
前記マルチフィラメントの破断強度が３．５〜１０ｃＮ／ｄｔｅｘである請求項１または２に記載の織物。
【請求項４】
前記織物の少なくとも一方の面にカレンダー処理が施されており、前記織物の表面にはフッ素系樹脂被膜が形成されている請求項１〜３のいずれか一項に記載の織物。
【請求項５】
請求項１〜４のいずれか一項に記載の織物を側地として用い、有色の中綿を使用することを特徴とするダウンジャケット。
【発明の詳細な説明】
【技術分野】
【０００１】
本発明は、透明性を有する織物に関するものであり、特にダウンウエア、ダウンジャケット、ふとん、寝袋等の側地に好適に用いられる織物に関するものである。
【背景技術】
【０００２】
ダウンウエアや羽毛ふとんの側地に用いられる生地としては、破断を防ぎつつワタやダウンの吹き出しを抑制するために、織物強度が高く、通気性の低い生地が要求される。また最近では、単に通気性が低いだけでなく、より軽量なものや、風合いがやわらかく、意匠性やファッション性の高い生地が求められている。
【０００３】
しかし、生地を軽量化するためには、生地の厚さを薄くしたり、織物を構成するマルチフィラメントの繊度を小さくしなければならず、生地の強度を維持することが難しかった。
【０００４】
この様な問題に対処した例として、例えば、合成繊維からなるベース糸と補強糸から構成される織物であって、前記ベース糸の繊度が１０ｄｔｅｘ〜３０ｄｔｅｘであり、前記補強糸の繊度が繊度２０ｄｔｅｘ〜６０ｄｔｅｘである織物が知られている（特許文献１）。当該織物では、補強糸を一定の間隔で経糸及び／又は緯糸の配列に組み込むことにより、引裂き強度の低下を防止している。
【０００５】
また別の例として、繊度が１５〜４０ｄｔｅｘである合成繊維マルチフィラメントから構成される織物であって、充分な引裂き強度を与えるためにシリコーン系の樹脂加工を施した薄地織物等も知られている（特許文献２）。
【０００６】
特にダウンジャケットの側地に好適に用いることのできる織物としては、例えば、糸条繊度が３０ｄｔｅｘ以下であり、単糸繊度が１．２ｄｔｅｘ以下のポリアミドマルチフィラメントを用いて製織される織物であって、一定の引裂き強力を有する織物も提供されている（特許文献３）。
【先行技術文献】
【特許文献】
【０００７】
【特許文献１】特開２００４−３１６０１５号公報
【特許文献２】特開２００８−１０１２９５号公報
【特許文献３】特開２００５−４８２９８号公報
【発明の概要】
【発明が解決しようとする課題】
【０００８】
ところで、ダウンジャケット等に使用されるダウンやワタ、フェザー等は、通常意匠性を高めるための加工がされておらず、これらは決して見た目に美しいとは言えなかった。そのため、従来のダウンジャケットでは、ダウン等の中綿を極力見せないように縫製デザインや使用する側地の色や柄を変えることで、衣服のファッション性を高めてきた。
【０００９】
本発明者らは、従来の考え方とは逆に、側地の透明度を高めて中綿を積極的に見せることで衣類の意匠性を高めることに思い至った。そこで、本発明者らは、透明性を有する生地の提供を試みるべく、先に例示した技術を検討した。
【００１０】
しかし、特許文献１の織物は、補強糸が経筋や緯糸斑状に見えるため審美性に欠けるものであり、中綿の美しさを充分に表現できるものではなかった。また、特許文献２及び３の織物は、繊度が充分に小さいとは言えず、所望の透明性を有していなかった。
【００１１】
この様な状況下、本発明では、従来にない中綿が透けて見える衣服や布団を提供するために、中綿が透けて見える程透明度が高く、衣服や布団の側地として必要な強度を有し、更に通気度の低い織物を提供することを課題として掲げた。
【課題を解決するための手段】
【００１２】
本発明者らは、前記課題を解決するために鋭意研究を重ねた結果、織物を構成するマルチフィラメントとして、単糸繊度が０．５〜３．０ｄｔｅｘであり、且つ、総繊度が３〜２５ｄｔｅｘのマルチフィラメントを使用し、且つ織物のカバーファクターを１３００〜２５００となる織物構成とした上で、染色加工において織物のＬ＊値を３７以上の明度に制御すれば、織物に必要な強度と低い通気度を維持しながら、可視光透過率が２５〜８０％であるという非常に高い透明度を有する織物が得られることを見出し、本発明を完成した。
【００１３】
すなわち、本発明に係る織物は、単糸繊度が０．５〜３．０ｄｔｅｘであり、総繊度が３〜２５ｄｔｅｘのマルチフィラメントから構成されるカバーファクターが１３００〜２５００の織物であって、可視光透過率が２５〜８０％であり、且つＬ＊値が３７以上であることを特徴とする。また、前記マルチフィラメントの繊維断面方向の屈折率は１．４７〜１．５７であることが好ましい。更に、前記マルチフィラメントが酸化チタンを０〜０．５質量％含有しており、前記マルチフィラメントの破断強度が３．５〜１０ｃＮ／ｄｔｅｘであることがより好ましい態様である。加えて、前記織物の少なくとも一方の面にカレンダー処理が施されており、前記織物の表面にはフッ素系樹脂被膜が形成されていることが望ましい。
また、本発明には前記織物を側地として用い、有色の中綿を使用することを特徴とするダウンジャケットも包含される。
【発明の効果】
【００１４】
本発明によれば、透明度が高く審美性に優れる織物が得られる。またこの織物は、所定の引裂き強力を有しており、薄くて軽量である。しかもこの織物は通気性が低いため、ダウンウエア、ダウンジャケット、ふとん、寝袋等の側地として好適に用いることができる。
【図面の簡単な説明】
【００１５】
【図１】図１は、実施例１で作製される織物（カレンダー加工後）の断面写真である。
【図２】図２は、本発明の織物の織組織の一例を示す組織図である。
【図３】図３は、本発明の織物の織組織の他の一例を示す組織図である。
【発明を実施するための形態】
【００１６】
１．マルチフィラメント
本発明の織物はマルチフィラメントを製織することにより製造される。まず、マルチフィラメントについて具体的に説明する。
【００１７】
本発明のマルチフィラメントは、繊維（以下、「モノフィラメント」と称することもある）を複数撚り合わせることで形成される。得られる織物に、ある程度の強度を持たせつつ透明性を発現させるためには、マルチフィラメントの繊度（総繊度）が、例えば、３ｄｔｅｘ以上であり、５ｄｔｅｘ以上であることがより好ましく、７ｄｔｅｘ以上が更に好ましい。また、マルチフィラメントの繊度は、２５ｄｔｅｘ以下であり、１６ｄｔｅｘ以下であることがより好ましく、更に好ましくは１２ｄｔｅｘ以下である。マルチフィラメントの繊度が前記範囲であれば、透明度が高く、且つ、軽量薄地で所定の強度を有する織物が得られる。一方、前記マルチフィラメントの繊度が、３ｄｔｅｘより小さいと織物が充分な強度を発現し難くなる。また、２５ｄｔｅｘより大きいと織物の透明度が低くなる場合がある。
【００１８】
マルチフィラメントの破断強度は高い程良い。マルチフィラメントの破断強度は、例えば、３．５ｃＮ／ｄｔｅｘ以上であることが好ましく、４．０ｃＮ／ｄｔｅｘ以上であることがより好ましく、更に好ましくは４．５ｃＮ／ｄｔｅｘ以上であり、１０ｃＮ／ｄｔｅｘ以下であることが好ましく、より好ましくは６ｃＮ／ｄｔｅｘ以下であり、更に好ましくは５．５ｃＮ／ｄｔｅｘ以下である。前記マルチフィラメントの強度が３．５ｃＮ／ｄｔｅｘ以上であれば、扁平度の高いフィラメントを用いる場合であっても適度な引裂き強力を有する織物が得られる。
【００１９】
マルチフィラメントの破断伸度は、特に限定されないが、３５％以上であることが好ましく、３８％以上であることがより好ましく、５０％以下であることが好ましく、４８％以下であることがより好ましい。破断伸度が３５％より小さいと、織物に所定の力がかかるときに、この力に対する応力が１本のモノフィラメントに集中するため、織物が簡単に引き裂かれてしまう。また、破断伸度が５０％よりも高いと、各種接糸部品（例えば、製織の高速化及び織物の高密度化を達成するための装置等）との摩擦に起因する強い張力によって原糸が伸びきってしまい、断糸しやすくなる。更に、破断強度も低くなるため、織物にしたときの引裂き強力が低下するという問題が生じやすい。
【００２０】
１本のマルチフィラメントを構成するモノフィラメントの数は、マルチフィラメントの繊度（総繊度）と、モノフィラメントの繊度の関係により適宜選定できるが、例えば、２本以上であることが好ましく、３本以上であることがより好ましく、更に好ましくは５本以上であり、３５本以下であることが好ましく、２５本以下であることがより好ましく、更に好ましくは１５本以下である。フィラメント数が前記範囲内であれば、織物に所定の力がかかるときに、この力に対する応力が１本のモノフィラメントに集中することなく、複数のモノフィラメントに応力が分散する。これにより、１本のモノフィラメントにかかる応力を軽減することができるため、引裂き強力が向上する。
【００２１】
本発明では、ダル化剤としての酸化チタンは極力使用しないほうが好ましい。しかし、製糸性を向上させる目的から、酸化チタンを適宜添加してフィラメントを形成することもできる。酸化チタンは、例えば、マルチフィラメントを構成する樹脂全量１００質量％中、０〜０．５質量％含有されていることが好ましく、より好ましくは０〜０．１質量％であり、更に好ましくは０〜０．０５質量％であり、０質量％が最適である。酸化チタンの含有量が前記範囲内であれば、織物の透明性を維持することができるため好適である。
【００２２】
織物の透明度を高めるためには、繊維内部での光の吸収、屈折、乱反射を抑えることが肝要である。そのため本発明のマルチフィラメントの屈折率（繊維断面方向）は、織物表面での光の反射や屈折を抑えるため、空気の屈折率に近い程よい。マルチフィラメントの屈折率（繊維断面方向）は、例えば１．４７以上であることが好ましく、より好ましくは１．４８以上であり、更に好ましくは１．４９以上であり、１．５７以下であることが好ましく、より好ましくは１．５５以下であり、更に好ましくは１．５２以下である。樹脂の屈折率が前記範囲内であれば、光の反射や屈折が生じにくくなるため、より透明性に優れる織物を製造することができる。なお、マルチフィラメントの屈折率の測定方法は、実施例の欄で詳述する。
【００２３】
次に、前記マルチフィラメントを構成するモノフィラメントについて具体的に説明する。
【００２４】
モノフィラメントの繊度（単糸繊度）は、０．５ｄｔｅｘ以上であり、１．０ｄｔｅｘ以上であることがより好ましく、更に好ましくは１．２ｄｔｅｘ以上であり、３．０ｄｔｅｘ以下であり、２．５ｄｔｅｘ以下であることがより好ましい。モノフィラメントの繊度が前記範囲であれば、適当な引裂き強力を有し、且つ、通気性の低い織物が得られる。一方、前記モノフィラメントの繊度が０．５ｄｔｅｘより小さいと、透明度が低下したり、引裂き強力を充分に発現できない虞もある。また、モノフィラメントの繊度が３．０ｄｔｅｘを超えると、織物の通気性が悪くなったり、風合が硬くなったりする場合もある。
【００２５】
前記モノフィラメントの原料となる樹脂の極限粘度は、ポリエステルを用いる場合は、０．５８以上であることが好ましく、０．６０以上であることがより好ましく、１．００以下であることが好ましく、０．９０以下であることがより好ましい。樹脂の極限粘度が前記範囲であれば、適当な破断強度を有するモノフィラメントが得られ、且つ、製造コストを低く抑えることができる。また、樹脂の極限粘度が０．５８以上であれば、繊維断面を扁平にする場合において、均一な断面形状を安定的に生産できるため好ましい。一方、樹脂の極限粘度が０．５８未満であると、繊維断面を扁平にする場合において、扁平断面繊維は丸断面繊維に比べて破断強度が弱いため、製品の引裂き強力や破断強度の低下、破断伸度不足による加工操業性の悪化、並びに製品耐久性の悪化等の不具合が生じやすい。また、極限粘度が１．００を超えると、織物の製造コストが高くなるため、実用性に欠ける。
【００２６】
前記モノフィラメントの原料となる樹脂の相対粘度は、例えばナイロンの場合、２．０以上であることが好ましく、３．０以上であることがより好ましく、４．５以下であることが好ましく、３．５以下であることがより好ましい。樹脂の相対粘度が２．０以上であれば、得られるモノフィラメントが適当な破断強度を有する。また、樹脂の相対粘度が３．０以上であれば扁平率の高い断面を安定的に紡糸できる。一方、樹脂の相対粘度が２．０未満であると、繊維断面を扁平にする場合において、扁平断面糸は丸断面糸に比べて破断強度が弱いこともあり、製品の引裂き強力や破断強度の低下、破断伸度不足による加工操業性の悪化、並びに製品耐久性の悪化が起りやすい。加えて、樹脂の相対粘度が４．５を超えると、製糸操業性が悪くなり、製造コストが嵩むため好ましくない。
【００２７】
モノフィラメントの原料樹脂は、特に限定されないが、ポリエチレンテレフタレート、ポリプロピレンテレフタレート、ポリブチレンテレフタレート等のポリエステル類；ポリエチレン、ポリプロピレン等のポリオレフィン類；ナイロン６、ナイロン６６、ナイロン４６、ナイロン１２、ナイロン６１０、ナイロン６１２若しくはその共重合体等のポリアミド類；ポリアクリロニトリル、ポリ塩化ビニル、ポリビニルアルコール、ポリスチレン、セルロース等の各種ポリマー；等が例示できる。中でも、ポリアミド類は、モノフィラメントを異型断面にしても、柔らかな風合いを発現できるため好ましい。
【００２８】
また上述した屈折率を有する汎用繊維としては、ポリエチレン、ポリプロピレン等のポリオレフィン系繊維；ポリスチレン系繊維；ポリエチレンテレフタレート繊維等のポリエステル系繊維；ナイロン６繊維、ナイロン６６繊維等のポリアミド系繊維；アクリル系繊維；トリ（ジ）アセテート繊維、キュプラ、レーヨン等のセルロース系繊維；等が例示できる。中でも、ポリエステル系繊維、ポリアミド系繊維が好適である。とりわけ、ナイロン６繊維、ナイロン６６繊維は、繊維強度と透明性の発現という両方の効果を同時に発揮できるため、本発明にはより好適である。
【００２９】
また、前記モノフィラメントには、必要に応じて、吸湿性物質、酸化防止剤、つや消し剤、紫外線吸収剤、抗菌剤等を単独または混合して添加しても良い。ただし、透明度を低下させないよう添加剤の種類や添加濃度に注意する必要がある。加えて、織物の破断伸度を向上させるために、モノフィラメントの伸度を高くすることも好ましい態様である。
【００３０】
前記マルチフィラメントは、例えば、ポリアミド系マルチフィラメントやポリエステル系マルチフィラメントであれば、スピンドロー方式による紡糸延伸連続装置、または紡糸装置と延伸装置を用いて２工程で行うことによって製糸できる。例えばスピンドロー方式を採用するときは、紡糸引取りゴデットローラの速度を１５００ｍ／分〜４０００ｍ／分に設定するとよい。
【００３１】
２．織物
本発明の織物は、前記マルチフィラメントが５０％以上の割合で構成された織物であり、前記マルチフィラメントの配合量が多い程好ましい。
【００３２】
織組織は特に限定されず、平組織、綾組織、朱子組織等任意の組織を用いることができる。中でも通気度を抑えることができることから、織組織としては平組織を採用することが好ましい。一方、織物の引裂き強力を上げるためには、リップストップタフタ、特にダブルリップが好適に採用される。例えば、図２や図３に示す織組織が好適である。
【００３３】
前記織物の製造に使用する織機も特に限定されず、ウォータージェットルーム織機、エアージェット織機、レピア織機を適宜使用することができる。
【００３４】
織物の経糸密度は、１４０〜３８０本／ｉｎｃｈであることが好ましく、より好ましくは２００〜２５０本／ｉｎｃｈである。また、織物の緯糸密度は、１００〜３５０本／ｉｎｃｈであり、より好ましくは１４０〜２５０本／ｉｎｃｈである。なお、生機密度と仕上げ密度は同一であっても、異なっていてもよい。
【００３５】
得られる織物のカバーファクター（ＣＦ）は、１３００〜２５００である。カバーファクター（ＣＦ）は、１４５０以上であることが好ましく、より好ましくは１５５０以上であり、２０００以下であることが好ましく、より好ましくは１７００以下である。得られる織物のカバーファクターが前記範囲であれば、軽量薄地で通気度の低い織物が得られる。織物のカバーファクターが１３００より小さいと、所望の通気度を有する織物が得難くなる。また、カバーファクターが２５００を超えると、織物の通気度を低く制御できるものの、織物が重くなりやすく透明度も低下してしまう。
なお、織物のカバーファクター（ＣＦ）は、下記の式により計算される。
ＣＦ＝Ｔ×（ＤＴ）1/2＋Ｗ×（ＤＷ）１/2
式中、Ｔ及びＷは織物の経密度及び緯密度（本／ｉｎｃｈ）を示し、ＤＴ及びＤＷは織物を構成する経糸及び緯糸の繊度（ｄｔｅｘ）を示す。
【００３６】
前記織物の目付けは、１０ｇ／ｍ2以上であることが好ましく、１５ｇ／ｍ2以上であることがより好ましい。また６０ｇ／ｍ2以下であることが好ましく、４５ｇ／ｍ2以下であることがより好ましく、３０ｇ／ｍ2以下であることが更に好ましい。得られる織物の目付けが前記範囲であれば、薄地軽量で通気度の低い織物が得られるため好ましい。一方、織物の目付けが１０ｇ／ｍ2より小さいと、通気度の低い織物を得難くなるため好ましくない。また、織物の目付けが６０ｇ／ｍ2を超えると、通気度を低く抑えることはできるものの、生地が厚くなるため好ましくない。
【００３７】
３．各種加工について
以下に、織物を加工する各種方法について説明する。
【００３８】
本発明では製織後の織物を染色することも可能である。色は用途に応じて適宜選定するとよい。濃色になると織物の可視光透過性が低下して、中綿が外から見えにくくなることも懸念されるため、特に織物の透明性を生かすには、白系；ベージュ系；グレー系；ピンク系；等の明度の明るい色で織物を染色するとよい。織物の染色方法としては、例えば製織した織物を、加工機械等を用い、精練、リラックス、プリセット、染色、仕上げ加工する方法が挙げられる。
【００３９】
本発明では、織物の少なくとも片面にカレンダー加工を施すことが好適である。織物の少なくとも片面にカレンダー加工を施すことにより、カレンダー加工面においてモノフィラメントが配列し、圧縮・固定化されるため、通気度の低い織物が得られる。また、扁平繊維を用いる場合には、織物にカレンダー加工を施すと、織物断面と平行する方向に扁平断面繊維が配列する上、この扁平繊維同士の距離が密になるため、織物の透明性を格段に向上できる。
【００４０】
カレンダー加工は織物の片面のみ或いは両面に施しても良く、本発明では特に片面のみにカレンダー加工を施すことが好適である。カレンダー加工を施すことにより、織物表面のマルチフィラメントを圧縮して表面を平滑にすることができる。この平滑面は織物の透明度向上に寄与する。
【００４１】
カレンダー加工面は、ダウンジャケットの外気側（外側）及び／または綿側（内側）のいずれにも使用することができる。織物表面における入射光の反射を抑制するため、特にカレンダー加工面がダウンジャケットの綿側（内側）になるように衣服を縫製することが好ましい態様である。織物の両面にカレンダー加工を施す場合は、いずれの面を綿側（内側）にしてもよく、カレンダー加工を施した回数が異なるようであれば、カレンダー加工回数の多い面を綿側（内側）にするとよい。
【００４２】
カレンダー加工の温度は、モノフィラメントの原料樹脂が有するガラス転移温度より、５０℃以上高いことが好ましく、８０℃以上高いことがより好ましい。また、原料樹脂の融点より２０℃以上低いことが好ましく、３０℃以上低いことがより好ましい。カレンダー加工の温度を前記範囲に設定することにより、通気度が低く、大きな引裂き強力を有する織物が得られる。前記カレンダー加工の温度が原料樹脂のガラス転移温度に比べ＋５０℃より低いと、モノフィラメントの圧縮度合が弱く、通気度の低い織物を製造し難くなる。また、原料樹脂の融点−２０℃より高いと、モノフィラメントの圧縮度合は高まるが、織物の引裂き強力が低下する虞がある。例えば、モノフィラメントをポリアミド類の樹脂から形成する場合、カレンダー加工の温度は、１３０℃〜２００℃であることが好ましく、１２０℃〜１９０℃であることがより好ましい。また、ポリエステルを素材とする場合、カレンダー加工の温度は１４０℃〜２４０℃であることが好ましい。
【００４３】
カレンダー加工の圧力は、０．９８ＭＰａ（１０ｋｇｆ／ｃｍ2）以上であることが好ましく、１．９６ＭＰａ（２０ｋｇｆ／ｃｍ2）以上であることがより好ましく、５．８８ＭＰａ（６０ｋｇｆ／ｃｍ2）以下であることが好ましく、４．９０ＭＰａ（５０ｋｇｆ／ｃｍ2）以下であることがより好ましい。カレンダー加工の圧力を前記範囲にすることにより、低通気度と引裂き強力を両立する織物が得られる。一方、前記カレンダー加工の圧力が０．９８ＭＰａ（１０ｋｇｆ／ｃｍ2）より小さいと、モノフィラメントの圧縮度合が弱く、低通気度を有する織物が得られないことがある。また、５．８８ＭＰａ（６０ｋｇｆ／ｃｍ2）より大きいと、モノフィラメントは過度に圧縮されて、織物の引裂き強力が低下する虞がある。
【００４４】
カレンダーロールの材質は特に限定されないが、片方のロールは金属製であることが好ましい。金属ロールはそれ自身の温度を調節することができ、かつ生地表面を均一に圧縮することができる。もう一方のロールは特に限定されないが、金属製または樹脂製が好ましく、樹脂製の場合はナイロン製が好ましい。
【００４５】
なお、カレンダー加工の回数は特に限定されず、１回のみでもよいし、複数回行うことも可能である。
【００４６】
本発明では、製織された織物の表面に撥水加工を施すことも可能である。撥水剤は一般的な繊維用撥水加工剤でよく、例えば、シリコーン系撥水剤、パーフルオロアルキル基を有するポリマーからなるフッ素系撥水剤、パラフィン系撥水剤が好適に用いられる。中でもフッ素系撥水剤（特に、パーフルオロアルキル酸のアクリレート重合物）を用いると、被膜の屈折率を低く抑えることができ、更に、繊維表面における光の反射を低減できるため特に好適である。撥水加工の方法はパディング法、スプレー法、プリント、コーティング、グラビア法等一般的な方法を用いることができる。
なお、前記フッ素系撥水剤にはフッ素系の濃染化剤や撥水・撥油剤も包含される。
【００４７】
また、前記織物には、必要に応じて、コーティング加工、ラミネート加工等の各種機能加工や、風合いや織物の強力を調整するための柔軟仕上げや樹脂加工を併用することができる。例えば、柔軟剤として、アミノ変性シリコーンや、ポリエチレン系、ポリエステル系、パラフィン系柔軟剤等が使用できる。また、柔軟加工、シリコーン加工等の仕上げのための後加工を行うことができる。樹脂加工剤としては、メラミン樹脂、グリオキザール樹脂、ウレタン系、アクリル系、ポリエステル系等の各種樹脂が使用できる。
【００４８】
４．各種特性について
本発明の織物が所望の透明性を有していることは、可視光透過率の値によって確認することができる。本発明では、織物の可視光透過率は２５％以上であり、好ましくは３０％以上であり、より好適には４０％以上である。また、可視光透過率は８０％以下であり、好ましくは７０％以下であり、より好適には５５％以下である。可視光透過率を８０％より高くすると、織物の透明度は向上する。しかしこのように高い可視光透過率を有する織物を製造するには、フィラメントの密度を下げることを要求されることも考えられ、この様な織物では中綿が吹き出す虞があるため好ましくない。また可視光透過率が２５％未満の織物では、所望の透明性を発現することが難しい。
【００４９】
本発明の織物は白〜中色域の色であることが好ましい。例えば、織物のＬ＊値は３７以上であり、より好ましくは４５以上であり、更に好ましくは７０以上である。またＬ＊値は、９５以下であることが好ましく、より好ましくは９０以下である。
なおＬ＊値とは、１９７６年に国際照明委員会（ＣＩＥ）で規格化され、日本でもＪＩＳ  Ｚ  ８７２９に採用される値である。また、（Ｌ＊ａ＊ｂ＊）は、（ＣＩＥ）１９７６（Ｌ＊ａ＊ｂ＊）表色系と呼ばれ、係る表色系における明度をＬ＊で表す。
【００５０】
本発明の織物は、目視透明性で３級以上であることが好ましく、より好ましくは３．５級以上であり、更に好ましくは４級以上である。目視透明性が前記範囲内であれば、織物の透明度がより高まり、中綿がより外側に見える織物が得られる。
【００５１】
前記織物のフラジール形法による通気度は、１．５ｃｃ／ｃｍ2／ｓ以下であることが好ましく、１．０ｃｃ／ｃｍ2／ｓ以下であることがより好ましい。また、通気度の下限は好ましくは、０．０１ｃｃ／ｃｍ2／ｓ以上であり、より好ましくは０．１ｃｃ／ｃｍ2／ｓ以上である。織物の通気度が前記範囲内であれば、織物から中綿等が抜けにくいため好ましい。
【００５２】
前記織物のペンジュラム法による引裂き強力は必ずしも限定されるべきものではないが、衣料用や羽毛製品の側地としての要求性能から、経方向及び緯方向のいずれも５Ｎ以上であることが好ましく、６Ｎ以上であることがより好ましく、７Ｎ以上であることがさらに好ましい。また５０Ｎ以下であることが好ましく、より好ましくは４０Ｎ以下であり、更に好ましくは２５Ｎ以下である。織物の引裂き強力が前記範囲であれば、軽量薄地で必要な引裂き強力を有する織物が得られる。一方、引裂き強力が５Ｎより小さいと、用途によっては織物の引裂き強力が不足する場合がある。また、５０Ｎを超えると、繊度を大きくする必要があり、それに伴って生地が分厚く硬いものとなりやすいため好ましくない。
【００５３】
また織物の厚さは、例えば０．００１〜０．１ｍｍであることが好ましく、より好ましくは０．００５〜０．０６ｍｍである。織物の厚さが薄いほど、織物がより透明になるため好ましい。
【００５４】
本発明の織物は、例えば、ダウンジャケット等の側地として用いることができる。本発明の織物は透明性に優れるため、従来のダウンジャケットとは異なり、中綿を見せることができる。そこで、側地に本発明の織物を用い、有色の中綿を詰め、敢えてこの中綿を見せることにより、これまでにはない斬新で且つ審美性に優れた衣服を提供できるようになる。使用される中綿は、特に限定されないが、例えば、羽毛（ダウン）、羽根（フェザー、スモールフェザー）、綿、ポリエステル等の合成樹脂を原料とする繊維等を好適に使用でき、これらの中綿を混合して使用することもできる。また、衣服の審美性を高める点から、有色の中綿を少なくとも一部に使用していることが望ましく、着色加工が施された中綿を使用することも可能である。
【実施例】
【００５５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【００５６】
＜極限粘度＞
極限粘度（ＩＶ）には、ｐ−クロルフェノールとテトラクロルエタンからなる混合溶媒（ｐ−クロルフェノール／テトラクロルエタン＝７５／２５）を用いて、３０℃で測定した極限粘度〔η〕を、下記式により、フェノールとテトラクロルエタンからなる混合溶媒（フェノール／テトラクロルエタン＝６０／４０）の極限粘度（ＩＶ）に換算したものを用いた。
極限粘度（ＩＶ）＝０．８３２５×〔η〕＋０．００５
【００５７】
＜相対粘度＞
９６．３±０．１％の試薬特級濃硫酸中にポリマー濃度が１０ｍｇ／ｍｌになるように試料を溶解させてサンプル溶液を調製した。相対粘度の測定には、２０℃±０．０５℃の温度で水落下秒数が６秒から７秒のオストワルド粘度計を使用し、測定は２０℃±０．０５℃の温度条件下で行った。サンプル溶液２０ｍｌの落下時間Ｔ1（秒）、及び、溶媒に使用した前記試薬特級濃硫酸２０ｍｌの落下時間Ｔ0（秒）を、それぞれ測定した後、下記式に基づき、素材の相対粘度（ＲＶ）を求めた。
ＲＶ＝Ｔ1／Ｔ0
【００５８】
＜屈折率＞
マルチフィラメントの原料となる樹脂を用い、厚み２０μｍの２軸延伸フィルムを作製した。このフィルムを用いて、ＪＩＳ  Ｋ７１４２−１９９６  ５．１（Ａ法）に準じ、ナトリウムＤ線を光源とし、アッベ屈折計（アタゴ社製４Ｔ型）を使用して、フィルム厚み方向の屈折率を求め、これをマルチフィラメントの繊維断面方向の屈折率とした。測定条件は、温度：２３℃、湿度：５０％ＲＨであり、樹脂の種類に応じて接触液にはＪＩＳに例示されるものを使用した。
【００５９】
＜繊度（総繊度・単糸繊度）＞
マルチフィラメントの繊度（総繊度）には、１００ｍ長のマルチフィラメントのカセを３つ作製し、各々の質量（ｇ）を測定し、算出される平均値を用いた。この平均値を１００倍し、１００００ｍ当りに換算することにより、総繊度（ｄｔｅｘ）を求めた。
またモノフィラメント（単糸繊度）の繊度は、前記マルチフィラメントの繊度をフィラメント数で除した値とした。
【００６０】
＜破断強度・破断伸度＞
インストロンジャパン社製の４３０１型万能材料試験機を使用し、マルチフィラメントの総繊度（ｄｔｅｘ）に対し１／３３の荷重（ｇ）を加え、マルチフィラメントの試料長（糸長）２０ｃｍ、引張速度２０ｃｍ／分の条件下でＳ−Ｓチャートを作成した。１試料に対し測定を３回実施して、破断強度及び破断伸度の値をそれぞれのチャートより読み取った。得られた値を平均することにより、破断強度・破断伸度を求めた。
【００６１】
＜カバーファクター＞
織物のカバーファクター（ＣＦ）は、下記式に基づき計算した。
ＣＦ＝Ｔ×（ＤＴ）1/2＋Ｗ×（ＤＷ）1/2
なお式中、Ｔ及びＷは織物の経密度及び緯密度（本／ｉｎｃｈ）を示し、ＤＴ及びＤＷは織物を構成する経糸及び緯糸の繊度（ｄｔｅｘ）を示す。
【００６２】
＜目付け＞
織物の目付けは、ＪＩＳ  Ｌ  １０９６  ８．４に規定されている単位面積あたりの質量に準拠して測定した。
なお、実施例１〜５、７及び比較例１〜２では、撥水加工後の織物の目付を測定した。また、実施例６及び８では、撥水加工無しの生地の目付を測定した。
【００６３】
＜可視光透過率＞
分光光度計（島津  ＵＶ−３１００ＰＣ）により、３８０ｎｍ〜７８０ｎｍの波長域の可視光透過率を測定した。光度計に取付けた積分球付属装置にはＩＳＲ−３１００積分球内径６０ｍｍφ、標準白板は硫酸バリウムを使用した。試料を積分球付属のサンプルホルダーに取付けるために、タテ６ｃｍ×ヨコ３ｃｍの長方形の中央にタテ２．５ｃｍ×ヨコ１ｃｍの長方形スリットを切り抜いた厚紙を２枚用意した。シートサンプルをタテ６ｃｍ×ヨコ３ｃｍに切り取って、用意した２枚の厚紙に挟み込んでからサンプルホルダーに取り付けた。そのサンプルホルダーを積分球の入射光側の透過率測定用の取付け位置に、シートの金属層形成面を分光光度計の光源側に向けて取付けて測定を行った。尚、このスリットを切り抜いた厚紙を使う目的は、サンプルにシワがよって測定値の精度低下を防ぐためである。同じ試料からサンプルを３個作製し、３個の測定データの平均値で評価した。
【００６４】
＜Ｌ＊値＞
測定生地を４枚重ねにし、下記条件で同じ場所を３回測定して平均値を算出した。
測色機：ミノルタ社製ＣＭ−３７００ｄ、測定径：８ｍｍφ、光源：Ｄ６５、視野：２°
【００６５】
＜目視透明性＞
標準光源装置の奥壁面中央部にＪＩＳ染色堅牢度試験用グレースケールを上側に４５°で立て掛け、グレースケール面に測定サンプルを接触させるように覆って、測定サンプルより更に５０ｃｍ前面からグレースケールをのぞき込み、グレースケールの白／グレーの境界線が視認できるかどうかを視認性の評価とした。視認できた最低のグレースケール級数で級判定した。本発明では、測定箇所を変えて３回測定を行い、得られた級数を平均し、これを目視透明性の評価に用いた。
標準光源装置：Ｌｅｓｌｉｅ  Ｈｕｂｂｌｅ  Ｌｉｍｉｔｅｄ社製  Ｖｅｒｉｖｉｄｅ  ＣＡＣ６０  （Ａｐｐａｒａｔｕｓ  ｆｏｒ  Ｓｔａｎｄａｒｄ  Ｖｉｓｕａｌ  Ａｓｓｅｓｓｍｅｎｔ  ｏｆ  Ｃｏｌｌｏｕｒ  ｂｙ  Ｒｅｆｌｅｃｔａｎｃｅ  ＆  Ｔｒａｎｓｍｉｓｓｉｏｎ）を使用。
光源：Ａｒｔｉｆｉｃｉａｌ  Ｄａｙｌｉｇｈｔ  ＢＳ９５０ＰＥＬ、Ｆ２０Ｔ１２／Ｄ６５（Ｖｅｒｉｖｉｄｅ製）
【００６６】
＜通気度＞
織物の通気度は、ＪＩＳ  Ｌ  １０９６  ８．２７．１に規定されている通気性Ａ法（フラジール形法）に準拠して測定した。
【００６７】
＜引裂き強力＞
織物の引裂き強力は、ＪＩＳ  Ｌ  １０９６  ８．１５．５に規定されている引裂き強さＤ法（ペンジュラム法）に準拠して、経緯の両方向において測定した。
【００６８】
＜厚さ＞
織物の厚さは、ＪＩＳ  Ｌ  １０９６  ８．５．１に規定されている織物の厚さに準拠して測定した。
【００６９】
＜織物の染色方法＞
製織された織物を、オープンソーパーを用いて精練し、ピンテンターを用いて１９０℃で３０秒間熱セット（プレセット）し、液流染色機（日阪製作所社製：サーキュラーＮＳ）を用いて、ナイロンを主成分とする織物は酸性染料で、ポリエステルを主成分とする織物は分散染料で、常法にて染色した。表１に記載の染料濃度にて、織物をベージュ、グレー、または濃いグレーに染色した後、１８０℃で３０秒間熱セット（中間セット）を行った。その後、カレンダー加工、フッ素系樹脂による撥水加工を、必要に応じて順次行った。
なお、表中に示す染料濃度の単位は、％ｏｗｆ（ｏｎ  ｔｈｅ  ｗｅｉｇｈｔ  ｏｆ  ｆｉｂｅｒ）である。
ポリエステル織物の分散染料による染色処方
・染料（種類、添加量は表１に記載）
・均染剤（ディスパーＴＬ、明成化学工業社製）  １ｇ／Ｌ
・ｐＨ調整剤  酢酸／酢酸アンモニウムでｐＨ５に調整
染色条件：１３０℃・４５分間，浴比＝１：１２
ナイロン織物の酸性染料による染色処方
・染料（種類、添加量は表１に記載）
・均染剤（レベロンＮＴ、一方社油脂工業社製）  １ｇ／Ｌ
・ｐＨ調整剤  酢酸／酢酸アンモニウムでｐＨ５に調整
染色条件：９５℃・４５分間，浴比＝１：１２
【００７０】
【表１】
2013245423.tif 000003
【００７１】
実施例１
相対粘度２．２で酸化チタンを含まないナイロン６（ＮＹ６、スーパーブライト）ポリマーチップ（東洋紡績社製）を、固相重合を行うことにより相対粘度を３．５に高めたポリマーチップを用い、紡糸温度２８８℃で丸孔を７個有する口金から溶融紡糸した。備えられる３つのゴデットローラの速度を、上流のものから順に、第１ゴデットローラ：２０００ｍ／分、第２ゴデットローラ：３５００ｍ／分、第３ゴデットローラ：３５００ｍ／分に設定し、第２ゴデットローラの温度を１５３℃に加熱して糸条を延伸した。このようにして、丸型断面のモノフィラメント７本からなる、繊度１１ｄｔｅｘのマルチフィラメントを得た。得られたマルチフィラメントについて、前述した方法により、破断強度及び破断伸度を評価した。結果を表２に示す。
【００７２】
該マルチフィラメントを経糸及び緯糸に用い、経密度を２５４本／２．５４ｃｍに、緯密度を２２５本／２．５４ｃｍに設定し、図２に示すミニリップ組織（リップストップタフタ組織）で製織した。
【００７３】
得られた生地を常法に従って、オープンソーパーを用いて精練、ピンテンターを用いて１９０℃で３０秒間熱セットした。その後、カレンダー加工（加工条件：温度１５０℃、圧力２．４５ＭＰａ（２５ｋｇf／ｃｍ2）、速度２０ｍ／分）を織物の片面（裏面）に２回施した後、パーフルオロオクタン酸（ＰＦＯＡ）を実質含まないパーフルオロアルキル基を有するフッ素系撥水剤（旭硝子社製「アサヒガード（登録商標）ＡＧ−Ｅ０６１」）１％ｓｏｌｎ．及びシリコーン系柔軟剤（日華化学社製「ニッカシリコン（登録商標）ＤＭ−１００」）１％ｓｏｌｎ．を、ウエットピックアップ５０％になるようマングル圧を調整して付与し、乾燥させた後、１９０℃で１分間キュアして仕上げた。この得られた織物は、密度が経方向で２７５本／２．５４ｃｍ、緯方向で２４４本／２．５４ｃｍであり、カバーファクター（ＣＦ）が１５８９である織物であった。得られた織物について、可視光透過率、Ｌ＊値、目視透明性、通気度、引裂き強力、厚さを前記の方法で評価した。結果を表２に示す。
【００７４】
実施例２
相対粘度が２．２であるナイロン６ポリマーチップを用い、総繊度２２ｄｔｅｘ、フィラメント数２０の糸条を製糸した。実施例２では、組織を平織に変えたこと、及び上述した方法により織物をベージュに染色したこと以外は、実施例１と同様の方法で織物を作製した。得られた織物について、実施例１と同様の方法で評価を行った。結果を表２に示す。
【００７５】
実施例３
実施例１に記載される織物をグレーに染色した以外は、実施例１と同様の方法で織物を作製した。得られたマルチフィラメント及び織物について、実施例１と同様の方法で評価を行った。結果を表２に示す。
【００７６】
実施例４
極限粘度０．６２のポリエチレンテレフタレート（ＰＥＴ）ポリマーチップ（東洋紡績社製）を、固相重合を行うことにより極限粘度（ＩＶ）を０．７５に高め、酸化チタンを０．０１％添加したポリマーチップを用い、総繊度１６ｄｔｅｘ、フィラメント数２４のマルチフィラメントを得た。このマルチフィラメントを用い、生機密度を変えたこと、及び織物をベージュに染色した以外は、実施例１と同様の方法で織物を作製した。得られたマルチフィラメント及び織物について、実施例１と同様の方法で評価を行った。結果を表２に示す。
【００７７】
実施例５
織物をベージュに染めて中間セットを行った後、カレンダー処理を裏面に２回・表面に１回施したこと以外は、実施例１と同様の方法でマルチフィラメント及び織物を作製した。得られたマルチフィラメント及び織物について、実施例１と同様の方法で評価を行った。結果を表２に示す。
【００７８】
実施例６
実施例１で用いたナイロン６ポリマーチップに酸化チタンを０．２％添加したこと（セミダル）、織物をベージュに染めたこと、及び仕上工程で撥水加工（フッ素系樹脂による処理）を行わないこと以外は、実施例１と同様の方法で、マルチフィラメント及び織物を作製した。織物について、実施例１と同様の方法で評価を行った。結果を表２に示す。
【００７９】
実施例７
マルチフィラメントの繊度を、総繊度２２ｄｔｅｘ、フィラメント数２０に変えたこと、及び織物をグレーに染めたこと以外は、実施例１と同様の方法で、マルチフィラメント及び織物を作製した。織物について、実施例１と同様の方法で評価を行った。結果を表２に示す。
【００８０】
実施例８
織物をベージュに染めたこと、及び仕上工程でカレンダー処理と撥水加工の両方を行わないこと以外は、実施例７と同様の方法で、マルチフィラメント及び織物を作製した。織物について、実施例１と同様の方法で評価を行った。結果を表２に示す。
【００８１】
比較例１
織物を濃グレーに染めたこと以外は、実施例７と同様の方法で、マルチフィラメント及び織物を作製した。織物について、実施例１と同様の方法で評価を行った。結果を表２に示す。
【００８２】
比較例２
酸化チタンを０．０１％添加した極限粘度０．６２のポリエチレンテレフタレート（ＰＥＴ）ポリマーチップ（東洋紡績社製）を用い、総繊度３３ｄｔｅｘ、フィラメント数２４のマルチフィラメントを得た。織物をグレーに染色したこと以外は、実施例１と同様の方法で織物を作製した。得られた織物について、実施例１と同様の方法で評価を行った。結果を表２に示す。
【００８３】
【表２】
2013245423.tif 000004
【００８４】
実施例１〜８の織物は透明度が高く、軽量薄地で引裂き強力が大きかった。
一方、比較例１では濃色グレーに染色したことにより透明度が低下した。また、比較例２では織物自体の色は中間色であったが、マルチフィラメントの繊度が大きいため、得られた織物は透明性に劣るものであった。
【産業上の利用可能性】
【００８５】
本発明は、ダウンウエア、ダウンジャケット、ふとん、寝袋等の側地に好適に用いられる。
【図２】
2013245423.tif 000005
【図３】
2013245423.tif 000006
【図１】
2013245423.tif 000007